【事件の表示】
　特許第３３９８２６８号「生分解性ポリマー組成物」の請求項１ないし６に係る特許に対する特許異議の申立てについて、次のとおり決定する。
【結　論】
　訂正を認める。
　特許第３３９８２６８号の請求項１ないし４に係る特許を維持する。
【理　由】
　［１］手続の経緯
　
　本件特許第３３９８２６８号は、出願日が平成７年９月２９日であり、平成１５年２月１４日に特許権の設定登録がなされ、大倉工業株式会社（以下「申立人」という。）より特許異議の申立てがなされ、取消理由を通知したところ、その指定期間内に特許異議意見書が提出されるとともに訂正請求がなされたものである。
　
　［２］訂正の適否
　
　１．訂正事項
　訂正請求における訂正事項は以下のとおりである。
訂正事項ａ：特許請求の範囲の請求項１の「乳酸オリゴマー、熱安定剤、および離型剤を含むポリ乳酸を主成分とする生分解性ポリマー組成物。」を、
「乳酸オリゴマー、熱安定剤、および離型剤を含むポリ乳酸を主成分とする生分解性ポリマー組成物であって、上記離型剤が、２５℃における粘度が１０〜１０，０００ｃｓの範囲にある、アルキル変性シリコーン、メチルスチリル変性シリコーン、またはこれらの混合物のシリコーンオイルであることを特徴とする生分解性ポリマー組成物。」と訂正する。
訂正事項ｂ：請求項４、５を削除する。
訂正事項ｃ、ｄ：請求項６の「上記乳酸オリゴマーがＬ−乳酸、Ｄ−乳酸、またはこれらの混合物よりなり、分子量分布が２〜５０量体であることを特徴とする請求項１に記載の組成物。」を、
「上記乳酸オリゴマーがＬ−乳酸、Ｄ−乳酸、またはこれらの混合物よりなり、乳酸の２〜５０量体であることを特徴とする請求項１に記載の組成物。」と訂正する（訂正事項ｃ）と共に、請求項番号を請求項４に繰り上げる（訂正事項ｄ）
訂正事項ｅ：段落【０００８】中の「分子量分布が２〜５０量体、好ましくは、１０〜２０量体の範囲にある乳酸オリゴマー」を、
「乳酸の２〜５０量体、好ましくは、乳酸の１０〜２０量体の範囲にある乳酸オリゴマー」と訂正する。
　
　２．訂正の目的・範囲の適否、拡張・変更の有無
　訂正事項ａは、請求項４、５の記載に基づき、離型剤を限定する訂正であるから、願書に添付した明細書に記載した事項の範囲内において特許請求の範囲を減縮するものである。
　訂正事項ｂは請求項を削除する訂正であるから、願書に添付した明細書に記載した事項の範囲内において特許請求の範囲を減縮するものである。
　訂正事項ｃ及び訂正事項ｅは、「分子量分布が・・量体」との記載が不明瞭であったものを、本来の意味に訂正していると認められるので、願書に添付した明細書に記載した事項の範囲内において明りょうでない記載を釈明するものと認める。
　訂正事項ｄは、訂正事項ｂ（請求項の削除）に伴う訂正であるから、願書に添付した明細書に記載した事項の範囲内において明りょうでない記載を釈明するものと認める。
　訂正事項ａ〜ｅは、実質上特許請求の範囲を拡張し、又は変更するものではない。
　
　３．むすび
　以上のとおりであるから、上記訂正は、特許法第１２０条の４第２項、及び同条第３項において準用する特許法第１２６条第２項から第３項までの規定に適合するので、当該訂正を認める。
　
　［３］本件発明
　
　訂正後の請求項１〜４に係る発明（以下「本件発明１」〜「本件発明４」という。）は、訂正明細書の請求項１〜４に記載された下記のとおりのものと認める。
「【請求項１】　乳酸オリゴマー、熱安定剤、および離型剤を含むポリ乳酸を主成分とする生分解性ポリマー組成物であって、上記離型剤が、２５℃における粘度が１０〜１０，０００ｃｓの範囲にある、アルキル変性シリコーン、メチルスチリル変性シリコーン、またはこれらの混合物のシリコーンオイルであることを特徴とする生分解性ポリマー組成物。
【請求項２】　上記熱安定剤が乳酸無機塩であることを特徴とする請求項１に記載の組成物。
【請求項３】　上記乳酸無機塩が、乳酸ナトリウム、乳酸カルシウム、乳酸亜鉛、乳酸鉛、乳酸バリウム、乳酸アルミニウム、乳酸鉄、乳酸銀、乳酸マグネシウム、乳酸マンガン、乳酸銅、またはこれらの混合物であることを特徴とする請求項２に記載の組成物。
【請求項４】　上記乳酸オリゴマーがＬ−乳酸、Ｄ−乳酸、またはこれらの混合物よりなり、乳酸の２〜５０量体であることを特徴とする請求項１に記載の組成物。」
　
　［４］特許異議の申立ての理由の概要
　
　申立人は、甲第１号証（特開平４−３３５０６０号公報）、甲第２号証（特開平７−１７３２６６号公報）、甲第３号証（東芝シリコーン株式会社編集・発行「１９８８年版　シリコーンとその応用」１９８９年７月１日第１回改訂　ｐ．２６５〜２６６）、甲第４号証（本吉正信著「プラスチックの滑性と滑剤」初版　昭和５２年６月３０日　日刊工業新聞社発行　ｐ．２３３、２７１〜２８１）、及び、甲第５号証（特表平４−５０４７３１号公報の第１、８、２２、２３頁）を提出し、訂正前の請求項１、４、５、６に係る発明は甲第１〜４号証の記載に基づいて、訂正前の請求項２、３に係る発明は甲第１〜５号証に記載された発明に基づいて、当業者が容易に発明をすることができたものであるから、特許法第２９条第２項の規定に違反して特許されたものであると主張している。
　
　［５］取消理由の概要
　
　取消理由の概要は、以下の理由１、２のとおりである。
　理由１：訂正前の請求項１〜６に係る発明は、下記の刊行物１〜７に記載された発明に基づいて、その出願前にその発明の属する分野における通常の知識を有する者が、容易に発明をすることができたものであるから、訂正前の請求項１〜６に係る特許は、特許法第２９条第２項の規定に違反してされたものである。
刊行物１：特開平７−１７７８２６号公報
刊行物２：特表平４−５０４７３１号公報（甲第５号証の全文）
刊行物３：特開平４−３３５０６０号公報（甲第１号証）
刊行物４：特開平７−１７３２６６号公報（甲第２号証）
刊行物５：東芝シリコーン株式会社編集・発行「１９８８年版　シリコーンとその応用」１９８９年７月１日第１回改訂　ｐ．２６５〜２６６（甲第３号証）
刊行物６：本吉正信著「プラスチックの滑性と滑剤」初版　昭和５２年６月３０日　日刊工業新聞社発行　ｐ．２３３、２７１〜２８１（甲第４号証）
刊行物７：東レ・ダウコーニング・シリコーン株式会社編集・発行「シリコーン材料ハンドブック」１９９３年８月発行　ｐ．４１、４６〜４７
刊行物８：高分子学会・高分子辞典編集委員会編集「新版高分子辞典」初版　１９９８年１１月２５日　株式会社朝倉書店　ｐ．７０〜７１　滑剤の項
　
　理由２：訂正前の請求項６に係る特許は、明細書の記載が不備のため、特許法第３６条第４項、第６項第２号に規定する要件を満たしていない特許出願に対してされたものである。
　
　
　［６］特許異議の申立て、及び、取消理由に対する判断
　
　１．特許異議の申立ての理由、及び、理由１について
　本件発明１〜４（以下総称して「本件発明」という。）は、乳酸オリゴマー、熱安定剤、および離型剤を含むポリ乳酸を主成分とする生分解性ポリマー組成物において、離型剤として「２５℃における粘度が１０〜１０，０００ｃｓの範囲にある、アルキル変性シリコーン、メチルスチリル変性シリコーン、またはこれらの混合物のシリコーンオイル」（以下「本件シリコーンオイル」という。）を使用することを発明特定事項として具備する発明である。そして、本件発明は、本件シリコーンオイルを使用することにより、破断伸びとアイゾット衝撃強度の改良を達成するものであり、これらの効果（以下「本件発明の効果」という。）は、本件特許明細書の段落【００１３】の表１において、メチルスチリル変性シリコーンオイルを離型剤とした実施例１の破断伸びが１１７％、衝撃強度が１２．４ｋｇｆｃｍ／ｃｍ２であり、アルキル変性シリコーンオイルを離型剤とした実施例２の破断伸びが１１１％、衝撃強度が１１．２ｋｇｆｃｍ／ｃｍ２であるのに対して、これらの実施例とは本件シリコーンオイルを用いない点でのみで相違する比較例４では破断伸びが９８％、衝撃強度が８．７ｋｇｆｃｍ／ｃｍ２であることから確認できるものと認められる。
　そこで、特に、本件シリコーンオイルの観点から刊行物１〜８（申立人が提出した甲第１〜５号証はすべてこの中に含まれている。）の記載を検討する。
　刊行物１の請求項１、段落【００１０】（生分解性について記載されている。）、段落【００２４】（可塑剤の例示として、重合度２〜１０程度の乳酸オリゴマーが記載されている。）、段落【００３３】、【００３４】（熱安定剤、滑剤等添加剤の配合について記載されている。）の記載からみて、刊行物１には、乳酸オリゴマー、熱安定剤、滑剤等の添加剤を含むポリ乳酸を主成分とする生分解性ポリマー組成物の発明が記載されていると認められるが、本件シリコーンオイルについての記載はない。
　刊行物２には、乳酸オリゴマー含むポリ乳酸を主成分とする生分解性ポリマー組成物に他の材料を添加すること（特に刊行物２の請求項１、第１１頁右下欄第８〜１１行を参照）、ポリ乳酸中の球状結晶が熱安定性をよくし、乳酸カルシウム等の核生成剤が結晶化を迅速に引き起こすことがあること（特に第２０頁左上欄第１０〜１５行を参照）、乳酸カルシウムによる結晶化度の増加（第２２〜２３頁の実施例２１Ｂを参照）、核剤としての乳酸の塩の使用（第２３頁左上欄第８〜９行を参照）が記載されているが、本件シリコーンオイルについての記載はない。
　刊行物３には、可塑剤を含むポリ乳酸等を主成分とする熱可塑性分解性ポリマー組成物（請求項１を参照）、乳酸オリゴマー等がポリ乳酸に対して可塑剤として働くこと（段落【００１２】、【００１３】を参照）、前記熱可塑性分解性ポリマー組成物に安定剤等の添加剤を含めること（段落【００２７】を参照）が記載されているが、本件シリコーンオイルについての記載はない。
　刊行物４には、従来公知の乳酸系のコポリマーに残留モノマーであるラクタイドを可塑剤として用いること（段落【００１３】、【００１４】を参照）、刊行物４の請求項１に記載された特定の乳酸系共重合ポリエステル（該ポリエステルはポリ乳酸ではない。）に熱安定剤や可塑剤や滑剤等を添加すること（段落【０１２０】〜【０１２４】を参照）が記載されているが、本件シリコーンオイルについての記載はない。
　刊行物５には、アルキル変性シリコーンオイルがプラスチックの添加剤として広く利用されていること（第２６５頁を参照）、アルキル変性シリコーンオイルを成形性向上、表面滑性向上、耐摩耗性向上、ペインタブルの各用途に使用すること（第２６６頁を参照）が記載されているが、アルキル変性シリコーンオイルによる本件発明の効果については記載も示唆もされていない。また、メチルスチリル変性シリコーンについての記載はない。
　刊行物６には、ポリシロキサンが従来から滑剤として使用されていること（第２３３頁を参照）や、滑剤としてのジメチルポリシロキサンやメチルフェニルポリシロキサンの粘度（第２７１〜２８１頁を参照）が記載されているが、本件シリコーンオイルについての記載はない。
　刊行物７には、アルキル変性シリコーンオイルがシリコーンオイルの一種であること（第４１頁を参照）、シリコーンオイルが各種プラスチックに対してすぐれた潤滑性を示すこと（第４７頁を参照）が記載されているが、アルキル変性シリコーンオイルによる本件発明の効果については記載も示唆もされておらず、また、メチルスチリル変性シリコーンについての記載はない。
　刊行物８には、滑剤が成形体の金型から離型を容易にすることが記載されているが、本件シリコーンオイルについての記載はない。
　以上の刊行物１〜８の記載をまとめると、アルキル変性シリコーンについて記載があるのは刊行物５、７のみであり、メチルスチリル変性シリコーンについては、刊行物１〜８のいずれにも記載がない。そして、刊行物５、７にはアルキル変性シリコーンの離型剤等としての効果は記載されているものの、本件発明の効果については記載も示唆もされていない。
　そして、本件発明の効果を参酌すると、本件発明は刊行物１〜８の記載に基づいて当業者が容易に発明をすることができたものとは認められない。
　よって、特許異議の申立ての理由、及び理由１は採用できない。
　
　２．理由２について
　理由２の概要は、訂正前の請求項６の「分子量分布が２〜５０量体である」の意味が不明であるというものであるが、この点は訂正によって解消していると認められるから、理由２は採用できない。
　
　［７］むすび
　
　以上のとおりであるから、特許異議の申立ての理由および取消理由によっては本件発明についての特許を取り消すことはできない。
　また、他に本件発明についての特許を取り消すべき理由を発見しない。
　よって、結論のとおり決定する。
【異議決定日】
平成１７年８月１０日（２００５．８．１０）
【訂正の要旨】
審決（決定）の【理由】欄参照。
（５４）【発明の名称】
生分解性ポリマー組成物
（５７）【特許請求の範囲】
　【請求項１】乳酸オリゴマー、熱安定剤、および離型剤を含むポリ乳酸を主成分とする生分解性ポリマー組成物
であって、上記離型剤が、２５℃における粘度が１０〜１０，０００ｃｓの範囲にある、アルキル変性シリコーン、メチルスチリル変性シリコーン、またはこれらの混合物のシリコーンオイルであることを特徴とする生分解性ポリマー組成物
　【請求項２】上記熱安定剤が乳酸無機塩であることを特徴とする請求項１に記載の組成物。
　【請求項３】上記乳酸無機塩が、乳酸ナトリウム、乳酸カルシウム、乳酸亜鉛、乳酸鉛、乳酸バリウム、乳酸アルミニウム、乳酸鉄、乳酸銀、乳酸マグネシウム、乳酸マンガン、乳酸銅、またはこれらの混合物であることを特徴とする請求項２に記載の組成物。
　【請求項４】上記
乳酸オリゴマーがＬ−乳酸、Ｄ−乳酸、またはこれらの混合物よりなり、乳酸の２〜５０量体
【発明の詳細な説明】
　【０００１】
　【発明の属する技術分野】
　本発明は、生分解性を有する熱可塑性樹脂に関するものであり、さらに詳しくは、透明性を有し、かつ優れた物性を有するポリ乳酸を主体とする組成物に関するものである。
　【０００２】
　【従来の技術】
　近年、ポリ塩化ビニル、ポリエチレン、ポリプロピレンなどの熱可塑性樹脂が、建築材料、包装材料、洗剤容器、化粧品容器、食品容器等に広く使用されている。これらのプラスティック製品は使用後、家庭や工場から廃棄されるが、最終的にはごみ処理埋設用の土地に廃棄されている。近年、これらの熱可塑性樹脂の使用量が大きく増加してきており、大都市周辺では埋設する土地の不足が深刻な問題となっている。また、これらの熱可塑性樹脂が、環境中に廃棄された場合、これらの樹脂が化学的に安定なため、分解することなく半永久的に残留するので、景観を損ない、海洋生物の生活環境を汚染、破壊するなどの悪影響を与えている。さらに、焼却するにしても、排ガスを排出し、悪臭を伴い、環境衛生上の問題がある。
　【０００３】
　このような背景から、これらの問題を解決するために生分解性ポリマーが近年注目されており、従来用いられてきたポリ塩化ビニル、ポリエチレン、ポリプロピレンなどの熱可塑性樹脂に代えて、生分解性ポリマーを用いることが検討されている。すなわち、使用後は速やかに分解し、環境汚染を生じさせない生分解性ポリマーの実用化が強く望まれている。
　【０００４】
　生分解性ポリマーとしては、ポリ乳酸が注目され、実用化の検討が鋭意行われている。ポリ乳酸が成型品の透明性に優れ、かつ機械物性も他の生分解性ポリマーに比べてすぐれた値を示すからである。しかし、ポリ乳酸を成形して得られる成形品は、引張強度および透明性にすぐれるが、硬くて脆く、破断伸び、衝撃強度が低いことおよび成形加工時における成形品の離型性が悪いという欠点があった。
　【０００５】
　【発明が解決しようとする課題】
　本発明の目的は、ポリ乳酸の特徴である引張強度および透明性を損なわず、破断伸び、衝撃強度および成形加工時における成形品の離型性にすぐれた生分解性ポリマー組成物を提供することにある。
　【０００６】
　【課題を解決するための手段】
　乳酸オリゴマー、熱安定剤、および離型剤を含むポリ乳酸を主成分とする生分解性ポリマー組成物を用いることにより、ポリ乳酸の特徴である引張強度および透明性を損なわず、破断伸び、衝撃強度および成形加工時における成形品の離型性を向上させた。
　【０００７】
　【発明の実施の形態】
　本発明においては、生分解性ポリマーとして、ポリ乳酸が用いられる。これらのポリ乳酸は、Ｌ−乳酸、Ｄ−乳酸またはこれらの混合物を脱水縮重合することにより得られるが、好ましくは、乳酸の環状二量体であるラクチドを開環重合して得ることができる。ラクチドにはＬ−乳酸の環状二量体であるＬ−ラクチド、Ｄ−乳酸の環状二量体であるＤ−ラクチド、Ｌ−乳酸とＤ−乳酸とが環状二量化したメソ−ラクチド、Ｌ−ラクチドとＤ−ラクチドの１：１混合物のＤＬ−ラクチドがあるが、これらのうち一種以上を用いる。ラクチドの開環重合が好ましいのは、ラクチドの重合が容易であり、高重合度品が得られやすいためである。また、本発明で用いるポリ乳酸ついては、通常、分子量が３〜１００万の範囲、好ましくは、１０〜３０万の範囲にある。分子量が、３万未満であると、成形した場合に機械的強度（引張強度、衝撃強度）が低くなり、１００万をこえると成形時における溶融粘度が高くなり、加工が困難になる。市販のポリ乳酸としては、ＥＣＯＰＬＡ（カーギル社製）、ラクティ（島津製作所製）等が挙げられる。
　【０００８】
　本発明で用いる可塑剤としては、乳酸オリゴマーがある。原料の乳酸単量体としては、Ｌ−乳酸、Ｄ−乳酸が用いられる。Ｌ−乳酸、Ｄ−乳酸、またはこれらの混合物よりなり、
乳酸の
乳酸の
　この乳酸オリゴマーは、ポリ乳酸１００重量部に対して５〜３０重量部の範囲で添加するのがよく、好ましくは、１０〜１５重量部の範囲である。添加量が５重量部未満では、破断伸びやアイゾット衝撃値が低くなり、３０重量部をこえると引張強度等が低下する。
　【０００９】
　本発明において用いる熱安定剤としては、乳酸無機塩がある。この乳酸無機塩は、たとえば、乳酸ナトリウム、乳酸カルシウム、乳酸亜鉛、乳酸鉛、乳酸バリウム、乳酸アルミニウム、乳酸鉄、乳酸銀、乳酸マグネシウム、乳酸マンガン、乳酸銅がある。これらは、一種または二種以上の混合物として用いることができる。上記例示された中で、乳酸ナトリウム、乳酸カルシウム等を用いるのが物性の点から好ましい。これらの熱安定剤は、ポリ乳酸１００重量部に対して１〜４重量部の範囲で、好ましくは、２〜３重量部の範囲で添加する。添加量が１重量部未満では、破断伸び、衝撃強度が低くなり、４重量部をこえると成形時の熱によって茶褐色に変色し、強度も低下し、原料コストも高くなる。
　【００１０】
　本発明において用いる離型剤としては、シリコーンオイルがある。このシリコーンオイルとしては、アルキル変性シリコーンオイル、メチルスチリル変性シリコーンオイル、ポリエーテル変性シリコーンオイル、高級脂肪酸エステル変性シリコーンオイル、高級脂肪酸アルコキシ変性シリコーンオイル、高級脂肪酸含有シリコーンオイル、メタクリル変性シリコーンオイル、フッ素変性シリコーンオイルなどが挙げられる。これらは、一種または二種以上の混合物で用いることができる。上記に例示した中において、好ましくは、アルキル変性シリコーンオイル、メチルスチリル変性シリコーンオイルを用いる。
　これらのシリコーンオイルとしては、粘度測定方法としてオストワルト法を用いた場合、２５℃における粘度が、１０〜１０，０００ｃｓの範囲であり、好ましくは、１００〜１，０００ｃｓの範囲にあるものを用いる。粘度が、１０ｃｓ未満であると離型効果が悪くなり、１０，０００ｃｓをこえると取り扱いにくくポリマーとの相溶性が低下する。また、添加量としては、ポリ乳酸１００重量部に対して１〜４重量部の範囲で、好ましくは、１〜２重量部の範囲で用いる。添加量が、１重量部未満では充分な離型効果が得られず、衝撃強度も低くなる。添加量が、４重量部をこえると強度が低下し好ましくない。
　【００１１】
　なお、本発明においては、成形性等を向上させるために、フィラーを加えてもよい。
　【００１２】
　【実施例】
　以下、実施例１〜２および比較例１〜５により説明する。
　なお、比較例１と５において、可塑剤として乳酸酸ナトリウムとの比較のため、ジー２−エチルヘキシルアゼレート（ＤＯＺ）を用いた。
　ポリ乳酸（ＥＣＯＰＬＡ、カーギル社製）、乳酸オリゴマー（Ｌ−乳酸オリゴマー、ピュラック社製）、ＤＯＺ（新日本理化社製）、乳酸ナトリウム（和光純薬社製）、メチルスチリル変性シリコーンオイル（ＫＦ−４１０、信越化学工業社製）、アルキル変性シリコーンオイル（ＫＦ−４１２、信越化学工業社製）を表１に示す割合で配合した。得られた配合混合物を６インチロールで１５０℃／１５分混練りし、約４ｍｍ厚の成形シートを得た。得られた成形ロールシートを用いて、下記に示す方法で引張試験、衝撃試験等を行った。
　離型性の評価：上記の約４ｍｍ厚の成形シートを上記６インチロールより取り出すとき、ロールからの成形シートの剥離性を下記の基準で評価した。
　◎：非常に剥がれやすかった
　○：剥がれやすかった
　△：やや剥がれにくかった
　Ｘ：剥がれにくかった
　引張試験：得られたロールシートを裁断して１６０℃、実圧５０ｋｇｆ／ｃｍ２で８分間プレス成形して、引張試験測定用の厚さ１ｍｍの平板状試験片を作成した。これを用いて引張試験ＪＩＳ　Ｋ−７１１３に従って、試験片の作成および引張試験を行なった。
　アイゾット衝撃試験：得られたロールシートを裁断して、１６０℃、実圧５０ｋｇｆ／ｃｍ２で１０分間プレス成形して、アイゾット衝撃試験用の厚さ３ｍｍの平板状サンプルを作成した。これを用いてＪＩＳＫ−７１１０に従って、試験片の作成およびアイゾット衝撃試験を行った。
　初期着色測定：得られたロールシートを裁断して１６０℃、実圧５０ｋｇｆ／ｃｍ２で８分間プレス成形して、厚さ１ｍｍの平板状試験片を作成した。これを用いて光沢度計（日本電色工業社製）により、初期着色のａ値、ｂ値、Ｌ値を測定した。
　ヘイズ測定：得られたロールシートを裁断して１６０℃、実圧５０ｋｇｆ／ｃｍ２で８分間プレス成形して、厚さ１ｍｍの平板状試験片を作成した。これを用いてヘイズメーター（日本電色工業社製）により、ヘイズを測定した。
　【００１３】
　【表１】
　ポリ乳酸：ＥＣＯＰＬＡ、カーギル社製、重量平均分子量１７０，０００、融点１３４℃、
　乳酸オリゴマー：ピュラック社製、Ｌ−乳酸オリゴマー、重合度ｎ＝１０〜２０の混合物
　ＤＯＺ：ジー２−エチルヘキシルアゼレート、新日本理化社製、
　乳酸ナトリウム：和光純薬社製
　メチルスチリル変性シリコーンオイル：ＫＦ−４１０、信越化学工業社製２０℃における粘度１，０００ｃｓ
　アルキル変性シリコーンオイル：ＫＦ−４１２、信越化学工業社製２０℃における粘度５００ｃｓ
　【００１４】
　表１の結果により以下のことが確認された。
　（１）実施例１と比較例１との対比、および実施例２と比較例５との対比により、可塑剤として乳酸オリゴマーを用いた方が、ＤＯＺを用いるよりも、破断伸び、衝撃強度、初期着色、ヘイズ（透明性）においてすぐれる。
　（２）実施例１と比較例２との対比により、可塑剤として乳酸オリゴマーを添加した方が、添加しないものよりも破断伸び、衝撃強度、ヘイズ（透明性）などの点ですぐれる。
　（３）実施例１と比較例３との対比により、安定剤として乳酸ナトリウムを添加した方が、添加しないものよりも破断伸びおよび衝撃強度の点ですぐれる。
　（４）実施例１と比較例４との対比により、離型剤としてＫＦ−４１０を添加した方が、添加しないものよりも破断伸びおよび衝撃強度の点ですぐれる。
　【００１５】
　【発明の効果】
　本発明により、ポリ乳酸の特徴である引張強度、透明性を損なわずに、破断伸び、衝撃強度を向上させ、また成形加工時における成形品の離型性にすぐれた生分解性ポリマー組成物を得ることができた。これらは、包装材料、洗剤容器、ファーストフード用食器、釣り糸、魚網、繊維などの用途に適している。